(57)【特許請求の範囲】
【請求項１】
織物ファイバの処理のための
（ａ）活性物質として、式（１）：
【化１】
0004158125.tif 000008
（式中、
Ｒは、牛脂脂肪酸の脂肪族基である）の第四級アンモニウム化合物；及び
（ｂ）式（２）：
【化２】
0004158125.tif 000009
（式中、
Ｘは、３００〜１０００である）の窒素を含まないポリジオルガノシロキサンを含み、ポリジオルガノシロキサンが水性エマルションとして用いられる；
織物柔軟化剤組成物の使用。
【請求項２】
Ｒがモノ−又はポリ不飽和脂肪族Ｃ17基である、請求項１記載の使用。
【請求項３】
ポリジオルガノシロキサンが、式（２）：
【化３】
0004158125.tif 000010
（式中、
Ｘは、４００〜８００である）である、請求項１記載の使用。
【請求項４】
（ａ）式（１）：
【化４】
0004158125.tif 000011
（式中、
Ｒは、牛脂脂肪酸の脂肪族基である）の第四級アンモニウム化合物、及び
（ｂ）式（２）：
【化５】
0004158125.tif 000012
（式中、
Ｘは、３００〜１０００である）の窒素を含まないポリジオルガノシロキサンを含み、ポリジオルガノシロキサンは水性エマルションとして用いられる
織物柔軟化剤。
【請求項５】
Ｒがモノ−又はポリ不飽和脂肪族Ｃ17基である、請求項４記載の織物柔軟化剤。
【発明の詳細な説明】
本発明は、織物柔軟化剤組成物中での選択されたポリジオルガノシロキサン類の使用及びそれらのポリジオルガノシロキサン類を含む織物柔軟化剤組成物に関する。
家庭の洗濯物を洗うときにすすぎ水に加えることができる織物柔軟化剤組成物は、「柔軟化剤」として周知である。そのような組成物は、活性物質として、通常、水−不溶性第四アンモニウム化合物を含む。市販の織物柔軟化剤組成物は、水−不溶四級化合物の水性分散物に基づいている。最近、生物分解性活性物質に興味が増大している。そのような化合物は、例えば、第四アンモニウム化合物のエステル、いわゆる「esterquats」であり、それは、カルボキシル基により中断された長鎖の疎水性アルキルまたはアルケニル基の少なくとも一つを含む。そのような化合物は、例えば、EP-A-0 239 910又はWO 95/24460に記載されている。
第四アンモニウム化合物の特に適切なエステルは、式（１）：
0004158125.tif 000002
（式中、
Ｒは、牛脂脂肪酸（tallow fatty acid）の脂肪族基、特にモノ−又はポリ−Ｃ17−脂肪族基である）に相当する。
処理された織物に良好な柔らかな手触りを与える織物柔軟化剤組成物の活性物質は、それらが織物柔軟化剤で処理された紡織織物、特に木綿織物の水吸収性を下げる欠点を有する。特に、低再湿潤性のこの欠点は、前記のesterquatsの場合に、非常に顕著である。
本発明の目的は、したがって、処理された織物の再湿潤性を改善し、同時に処理された品物の柔らかな手触り及び静電特性のような他の有用な性質を悪化させない織物柔軟化剤組成物のための添加剤を見出すことである。
驚くべきことに、ある種のポリシロキサン類がこれらの必要条件を満たすことが見出された。
したがって、本発明は、織物ファイバの処理のための
（ａ）活性物質として、式（１）の第四級アンモニウム化合物、及び
（ｂ）末端シリコン−結合ヒドロキシル基を有し、窒素を含まないポリジオルガノシロキサンを含む織物柔軟化剤組成物の使用を提供する。
ポリジアルガノシロキサン類は、末端シリコン−結合ヒドロキシ基を有する直鎖又は実質的に直鎖のシロキサンポリマーである。このタイプのポリオルガノシロキサン類は、シリコン原子当り約２、特に約１．９〜２の有機基を有し、既知の方法により製造することができる。
新規なポリジオルガノシロキサン類は、平均分子量少なくとも７５０を有し、ジオルガノシロキサン中の有機置換基の少なくとも５０％は、メチル基であり、他の有機基のすべては、２〜３０個の炭素原子を有する１価炭化水素基である。
２〜３０個の炭素原子を有する１価炭化水素基の適切な例は、エチル、プロピル、ブチル、ｎ−オクチル、テトラデシル、オクタデシル若しくはシクロヘキシルのようなアルキル又はシクロアルキル基、ビニル若しくはアリルのようなアルケニ基、及びフェニル若しくはトリルのようなアリール又はアラルキル基である。
ポリジオルガノシロキサン類は、好適には分子量２０，０００〜９０，０００を有する。
好適なポリジオルガノシロキサンは、式（２）：
0004158125.tif 000003
（式中、
Ｘは、３００〜１０００、好適には４００〜８００である）に相当するポリジオルガノシロキサン類である。
シリコン原子当りヒドロキシル基の平均数は、以下のようにして決定することができる：
29Ｓｉ−ＮＭＲ分光学が、ヒドロキシル基が結合するＯＨ基又はＯＨ基を含む基が結合していないシリコン原子の数に対し、ヒドロキシル基が結合（ある場合には、アルケン橋を介して）しているシリコン原子の数の比を決定するために用いられる。
適切な化合物は、例えばDE-B-2 459 936に記載されている。
織物柔軟化剤の調製において、本発明に従い用いられるポリジオルガノシロキサンは、好適には水性エマルションの形態で用いられる。それらのエマルションは、以下のように調製することができる：ポリジオルガノシロキサンは、１種以上の分散剤及びせん断力、例えばコロイドミルの手段を用いて、水中で、エマルション化される。適切な分散剤は、当業者にとって既知であり、例えばエトキシル化されたアルコール又はポリビニルアルコールを用いることができる。分散剤（類）は、当業者にとって既知の慣用的量で用いられ、エマルション化の前に、水又はポリシロキサンのどちらかに加えられる。適切ならば、エマルション化操作は、上昇した温度で行うことができ、ある場合には上昇した温度で行わねばならない。
所望ならば、ポリジオルガノシロキサン分散剤類は、分散されたポリアルキレンワックスを、更に含んでいてもよい。適切なポリアルキレンワックスの例は、酸化されたポリエチレンワックスである。
ポリシロキサン及びそのようなワックスを含む分散剤類は、ポリシロキサンを上記の方法により分散させ、次いで、それを、別に調製された酸化されたポリエチレンワックスの分散剤と混合することにより調製される。適切なパラフィンワックスは、市場で入手できる。
本発明に従い用いられるポリシーロキサン分散剤は、例えば以下の組成を有する：
α，ω−ジヒドロキシポリシロキサン１〜６０、好適には５〜２５重量％、
ポリエチレンワックス０〜２０、好適には５〜１５重量％、
脂肪アルコールエトキシレート（Ｃ16−Ｃ18、飽和）０．５〜１５、好適には１〜１０．０重量％、
ステアリルアミンオクタエトキシラート０〜５、好適には０．１〜２．０重量％及び
水１００％まで。
新規な織物柔軟化剤組成物で処理することができる適切な織物ファイバ材料の例は、絹、羊毛、ポリアミド又はポリウレタンから調製された材料、及び特に全ての種類のセルロース性ファイバ材料である。そのようなファイバ材料は、例えば木綿、リネン、ジュート及び大麻のような天然セルロースファイバ、並びに再生セルロースである。好適なものは、木綿から調製された織物ファイバ材料に与えられる。新規な織物柔軟化剤組成物は、混合織物、例えば木綿とポリエステルファイバ又はポリアミドファイバとの混合物に存在するヒドロキシ−含有ファイバに対しても適切である。
本発明は、（ａ）式（１）
0004158125.tif 000004
（式中、
Ｒは、牛脂脂肪酸の脂肪族基、特にＣ17モノ−又はポリ−Ｃ17−不飽和脂肪族基である）の第四アンモニウム化合物、及び
（ｂ）末端シリコン結合ヒドロキシル基を有し、窒素を含まないポリジオルガノシロキサンを含む織物柔軟化剤組成物を、更に提供する。
新規な織物柔軟化剤組成物中の成分ｂは、好適には式（２）：
0004158125.tif 000005
（式中、
ｘは、３００〜１０００である）のポリオルガノシロキサンである。
織物柔軟化剤組成物は、好適には、成分（ａ）５〜２０重量％、好適には５〜２０重量％及び成分（ｂ）０．１〜２０重量％、好適には０．５〜１０重量％を含む。
新規な織物柔軟化剤組成物は、また、標準の市販織物柔軟化剤、例えばエタノール、ｎ−プロパノール、ｉ−プロパノールのようなアルコール類、例えばグリセロール及びプロピレングリコールのような多価アルコール類、両性及び非イオン性界面活性剤、例えばイミダゾールのカルボキシ誘導体類、オキシエチル化脂肪アルコール、水素化された及びエトキシル化されたカストロ油、アルキルポリグリコキシド類、例えばデシルポリグリコース及びドデシルポリグリコース、脂肪アルコール類、脂肪酸エステル類、脂肪酸、エトキシル化脂肪酸グリセリド又は脂肪酸部分グリセリド類；又無機若しくは有機塩、非−水性溶媒、pH緩衝剤、香料、染料、水溶化剤、消泡剤、抗堆積剤、ポリマー性又は他の増粘剤、酵素、光輝度剤、防縮剤、汚染リムーバ、殺菌剤、殺草剤、抗酸化剤、腐食防止剤及び防しわ剤である添加剤を含むことができる。
本発明の織物柔軟化剤組成物は、通常、先ず活性物質、すなわち式（１）の第四アンモニウム化合物を、溶融状態で、水中で攪拌し、次いで、必要ならば所望の添加剤を加え、最後に冷却した後、ポリジオルガノシロキサンエマルションを加えて製造される。
本発明の織物柔軟化剤組成物は、処理した織物に柔らかな手触りを与え、そしてそれは易生物分解性である。新規な織物柔軟化剤組成物により処理された繊維材料は、非常に特に、良好な再湿潤性を特徴とする。
以下の例は、本発明を制限することなく詳細に説明するのに役立つ。
例１：本発明の織物柔軟化剤組成物の調製
表１に与えられた組成物は、以下のように調製される：
水８０％を６０℃に加熱した。溶融されたesterquatを攪拌しながら加え、混合物を３０分攪拌した。次いで、加熱を中止した。残りの水を塩と共に混合し、攪拌しながら２工程でこの混合物へ加えた。混合物を３０分攪拌し、その後、更に攪拌しながら冷却した。香料油を＜３０℃の温度で加えた。最後に、ポリジメチルシロキサンエマルションを加えた。
0004158125.tif 000006
ポリジメチルシロキサンエマルションは、以下の大体の組成物を有する：
α，ω−ジヒドロキシジメチルポリシロキサン１２．５重量％
ポリエチレンワックス１２．５重量％
脂肪アルコールエトキシラート（Ｃ16−Ｃ18、飽和）１．０重量％
ステアリルアミンオクタエトキシラート１．０重量％、及び
水７３．０重量％
例２：ＤＩＮ５３９２４による吸収率試験
溶融し、Krefeld制御された織物、４０Ｘ４０cmをWacker装置（K.Braeuer, H.Fehr, HR.Puchta, Tens.Dct.17,281（1981）中の装置の記載）で、冷水中５：１の液比（乾燥洗濯物１重量部に対する仕上げ液５重量部）により５分間処理した。（ａ）〜（ｆ）に対する織物柔軟化剤の濃度を選択し、それにより乾燥洗濯物１kg当たり織物柔軟化剤３０ｇを用いた。処理に続いて、織物を取出し、１５秒間回転し、吊り下げ乾燥した。
組成物を、ＤＩＮＣ５３９２４に従い、吸収率を試験した。この基準は、吸収速度、すなわち水が織物表面構造に毛管力の結果として、移動する速度を測定する。重力に対する水移動の速度のみが測定される。測定されたパラメータは、多様な時間的間隔の過程での高さ［mm］の増加である。
試験結果は、表２に示した：
0004158125.tif 000007
表に示した結果は、処理された織物の吸光係数がポリジメチルシロキサンエマルションの添加によって、かなり増加することを示している。